【手続補正書】
【提出日】平成17年1月19日(2005.1.19)
【手続補正１】
【補正対象書類名】特許請求の範囲
【補正対象項目名】全文
【補正方法】変更
【補正の内容】
【特許請求の範囲】
【請求項１】
低放射率Ｅを有し、高熱応力に耐えることができる、窓ペインのための多層フィルムであって、１つ以上の銀に基づいた機能層と、該銀層の上部に配置された犠牲金属層と、基材表面に近い下方の反射防止誘電層と、上方の反射防止層を具備し、１つ以上の金属窒化物に基づいた層が、該銀層と、該銀層の上部に配置された該犠牲金属層の間に配置されたことを特徴とする多層フィルム。
【請求項２】
１つ以上の金属窒化物に基づいた層がＳｉ３Ｎ４及び／又はＡｌＮに基づいていることを特徴とする、請求項１に記載の多層フィルム。
【請求項３】
１つ以上の金属窒化物に基づいた層が０．５〜５ｎｍであることを特徴とする、請求項１又は請求項２の何れか１項に記載の低放射率Ｅを有する多層フィルム。
【請求項４】
１つ以上の金属窒化物に基づいた層が１〜４ｎｍの厚さであることを特徴とする、請求項３に記載の低放射率Ｅを有する多層フィルム。
【請求項５】
１つ以上の金属窒化物に基づいた層が少なくともほぼ化学量論的組成を有することを特徴とする、請求項１〜４の何れか１項に記載の低放射率Ｅを有する多層フィルム。
【請求項６】
上方の犠牲金属層がＣｒ、Ｎｉ、Ａｌ、Ｔｉ、Ｍｇ、Ｍｎ、Ｓｉ、Ｚｎ若しくはＣｕ、又は、これらの金属の合金から構成されることを特徴とする、請求項１〜５の何れか１項に記載の低放射率Ｅを有する多層フィルム。
【請求項７】
該銀層が部分的に結晶質のＺｎＯ：Ａｌ層上に堆積されたことを特徴とする、請求項１〜６の何れか１項に記載の低放射率Ｅを有する多層フィルム。
【請求項８】
犠牲金属層がまた、該銀層の下に配置され、該犠牲金属層がＣｒ、Ｎｉ、Ａｌ、Ｔｉ、Ｍｇ、Ｍｎ、Ｓｉ若しくはＣｕ、又は、これらの金属の合金から構成され、１つ以上の金属窒化物に基づいた層によって該銀層から隔てられたことを特徴とする、請求項１〜６の何れか１項に記載の低放射率Ｅを有する多層フィルム。
【請求項９】
以下の多層構造、即ち、基材／ＳｎＯ２／ＺｎＯ：Ａｌ／Ａｇ／Ｓｉ３Ｎ４／ＡｌＭｇＭｎ／ＳｎＯ２／ＺｎＳｎＳｂＯｘを特徴とする、請求項１〜７の何れか１項に記載の低放射率Ｅを有する多層フィルム。
【請求項１０】
以下の多層構造、即ち、基材／２５ ＳｎＯ２／９ ＺｎＯ：Ａｌ／１１．５ Ａｇ／３ Ｓｉ３Ｎ４／３ ＺｎＡｌ／３８ ＳｎＯ２／２ ＺｎＳｎＳｂＯｘを特徴とする、請求項１〜７の何れか１項に記載の低放射率Ｅを有する多層フィルム。
【請求項１１】
透過率Ｔ５５０を８４〜８８％、拡散分散（diffuse dispersion）を０．２〜０．３５％、及び／又は、多層フィルム面に関して、放射率Ｅを４．０〜５．０％とすることを特徴とする、請求項１〜１０の何れか１項に記載の低放射率Ｅを有する多層フィルムでコーティングされた透明窓ペイン。
【手続補正２】
【補正対象書類名】明細書
【補正対象項目名】００２７
【補正方法】変更
【補正の内容】
【００２７】
上記試験の結果、いくつかの試験片に関して、熱処理の前に以下の値が得られた。即ち、
Ａ．透過率                Ｔ５５０  ＝７６−７７％
Ｂ．色パラメータ          ａ＊    ＝４．０６
ｂ＊    ＝−７．１７
Ｃ．電気抵抗              Ｒ      ＝６．８−６．９Ω／□
Ｄ．放射率                Ｅ      ＝７．７％
Ｅ．凝縮水試験            赤く変色
Ｆ．ＥＭＫ試験            １３２ｍＶ
Ｇ．スクラッビング試験    中程度に引掻くことで３５０往復
Ｈ．引掻き硬さ            ６５−１３２ｇ
Ｉ．散乱光                ０．１７％
【手続補正３】
【補正対象書類名】明細書
【補正対象項目名】００２８
【補正方法】変更
【補正の内容】
【００２８】
コーティングガラスのいくつかの試験片を６５０℃まで加熱し、急冷（クエンチング）によって圧縮応力を加えた。圧縮応力を加えたガラス試験片に関して実施した試験又は測定により、以下の結果が得られた。即ち、
Ａ．透過率                Ｔ５５０  ＝８８．９％
Ｂ．色パラメータ          ａ＊    ＝１．０
ｂ＊    ＝−５．１
Ｃ．電気抵抗              Ｒ      ＝４．３Ω／□
Ｄ．放射率                Ｅ      ＝５．３％
Ｈ．引掻き硬さ            ６４−２０８ｇ
Ｉ．散乱光                ０．３５％
【手続補正４】
【補正対象書類名】明細書
【補正対象項目名】００３１
【補正方法】変更
【補正の内容】
【００３１】
熱処理前のコーティングガラス試験片に関する測定及び試験によって、以下の値が得られた。即ち、
Ａ．透過率                Ｔ５５０  ＝７５．５％
Ｂ．色パラメータ          ａ＊    ＝比較例と同じ
Ｃ．電気抵抗              Ｒ      ＝６．７Ω／□
Ｄ．放射率                Ｅ      ＝７．５％
Ｅ．凝縮水試験            偏差なし
Ｆ．ＥＭＫ試験            ４４ｍＶ
Ｇ．スクラッビング試験    引掻くことをしないで３５０往復
Ｈ．引掻き硬さ            ６４−２１８ｇ
Ｉ．散乱光                ０．１４％
【手続補正５】
【補正対象書類名】明細書
【補正対象項目名】００３２
【補正方法】変更
【補正の内容】
【００３２】
圧縮応力を加えた後、比較例の場合と同じ測定及び試験をいくつかの試験片に関して実施し、以下の結果が得られた。即ち、
Ａ．透過率                Ｔ５５０  ＝８８％
Ｂ．色パラメータ          ａ＊    ＝比較例と同じ
Ｃ．電気抵抗              Ｒ      ＝３．６Ω／□
Ｄ．放射率                Ｅ      ＝４．０％
Ｈ．引掻き硬さ            ７０−２００ｇ
Ｉ．散乱光                ０．２５％
【手続補正６】
【補正対象書類名】明細書
【補正対象項目名】００３６
【補正方法】変更
【補正の内容】
【００３６】
ＥＭＫ試験をこの多層系でコーティングしたガラス試験片に関して実施し、この試験によって１２０ｍＶの値が得られた。次いで、該試験片を圧縮応力処理にさらした。圧縮応力を加えた後、該フィルムはわずかに曇った。圧縮応力を加えたガラス試験片に関して、３つの最も重要なパラメータの測定、即ち、放射率Ｅ、表面電気抵抗、及び、散乱光の測定を実施した。測定によって以下の値が得られた。即ち、
Ｃ．電気抵抗              Ｒ      ＝３．２Ω／□
Ｄ．放射率                Ｅ      ＝７．３％
Ｉ．散乱光                ０．４６％
【手続補正７】
【補正対象書類名】明細書
【補正対象項目名】００３８
【補正方法】変更
【補正の内容】
【００３８】
圧縮応力を加える前にＥＭＫ試験を実施することによって、８ｍＶの値が得られた。圧縮応力を加えた後、目視試験によってもまた、フィルムに光学的欠陥のないことが示された。比較例の場合と同じ試験を、圧縮応力を加えたガラス試験片に関して実施した。それによって以下の値が得られた。即ち、
Ｃ．電気抵抗              Ｒ      ＝３．２７Ω／□
Ｄ．放射率                Ｅ      ＝４．２％
Ｉ．散乱光                ０．２９％